(57)【要約】    【課題】  酸素、水蒸気等に対するガスバリア性に優れ、高い透明性、耐熱性、柔軟性等の諸特性を有し、例えば有機ＥＬ用バリア性シート等に好適に使用される高バリア性シートの提供を目的とする。    【解決手段】  本発明の高バリア性シートは、線膨張係数が２０ｐｐｍ／℃以下の合成樹脂製の基材フィルムと、基材フィルムの少なくとも一方の面に積層されるガスバリア層と、このガスバリア層の外面に積層される平坦化層とを備える。上記ガスバリア層及び平坦化層は、同順に複数回繰り返して積層するとよい。ガスバリア層は、無機酸化物又は無機窒化物（好ましくはケイ素酸化物、ケイ素窒化物又はアルミニウム酸化物）の蒸着膜から形成するとよい。平坦化層は、金属アルコキシド及び／又はその加水分解物を含む組成物を用いたゾル・ゲル法により形成するとよい。上記組成物中には溶剤可溶性ポリマーを含むとよい。【選択図】  図１
2005342995.tif 000002
【特許請求の範囲】
【請求項１】
合成樹脂製の基材フィルムと、
この基材フィルムの少なくとも一方の面に積層されるガスバリア層と、
このガスバリア層の外面に積層される平坦化層と
を備えており、
上記基材フィルムの線膨張係数が２０ｐｐｍ／℃以下である高バリア性シート。
【請求項２】
上記ガスバリア層及び平坦化層が同順に複数回繰り返して積層されている請求項１に記載の高バリア性シート。
【請求項３】
上記基材フィルムの線膨張係数が５ｐｐｍ／℃以上１５ｐｐｍ／℃以下である請求項１又は請求項２に記載の高バリア性シート。
【請求項４】
上記基材フィルムの基材ポリマーとしてポリエチレンナフタレートが用いられている請求項１、請求項２又は請求項３に記載の高バリア性シート。
【請求項５】
上記基材フィルム中にガラス繊維を含有する請求項１から請求項４のいずれか１項に記載の高バリア性シート。
【請求項６】
上記基材フィルム中にガラスフレークを含有する請求項１から請求項５のいずれか１項に記載の高バリア性シート。
【請求項７】
上記基材フィルムの基材ポリマーとガラス繊維及びガラスフレークとの屈折率差が０．０１以下である請求項５又は請求項６に記載の高バリア性シート。
【請求項８】
上記ガスバリア層が、無機酸化物又は無機窒化物の蒸着により形成されている請求項１から請求項７のいずれか１項に記載の高バリア性シート。
【請求項９】
上記無機酸化物又は無機窒化物として、ケイ素酸化物、ケイ素窒化物及びアルミニウム酸化物からなる群より選択される１種又は２種以上のものが用いられている請求項８に記載の高バリア性シート。
【請求項１０】
上記平坦化層が、金属アルコキシド及び／又はその加水分解物を含む組成物を用いたゾル・ゲル法により形成されている請求項１から請求項９のいずれか１項に記載の高バリア性シート。
【請求項１１】
上記組成物中に、窒素、酸素、硫黄及びハロゲンの少なくとも１つを含む官能基を有する金属アルコキシドを含有する請求項１０に記載の高バリア性シート。
【請求項１２】
上記組成物中に溶剤可溶性ポリマーを含む請求項１０又は請求項１１に記載の高バリア性シート。
【請求項１３】
上記ゾル・ゲル法による平坦化層の形成において、加熱と共に、組成物への紫外線照射が施されている請求項１０、請求項１１又は請求項１２に記載の高バリア性シート。
【請求項１４】
上記基材フィルムのガスバリア層積層面に低温プラズマ処理及び／又はアンカーコート処理が施されている請求項１から請求項１３のいずれか１項に記載の高バリア性シート。
【発明の詳細な説明】
【技術分野】
【０００１】
本発明は、酸素、水蒸気等に対するガスバリア性に優れ、さらに高い透明性、耐熱性、柔軟性等の諸特性を有する高バリア性シートに関するものである。
【背景技術】
【０００２】
今日では、食品、医薬品等の包装分野において、内容物の酸化や変質を抑制して味、鮮度、効能等を維持するために、使用する包装材料には酸素や水蒸気の透過に対する高度なガスバリア性が要求されている。特に、食品等の包装においては、内容物の視認性確保や種々雑多な物の包装性確保のために、包装材料には上記ガスバリア性に加えて透明性、耐熱性、柔軟性等の諸特性が要求されている。また、今日開発が進められている有機ＥＬ、有機薄膜太陽電池、有機トランジスタ、フレキシブル液晶等の新規分野においても、高いガスバリア性、透明性、耐熱性、柔軟性等の諸特性を有する高バリア性シートの開発が待望されている。
【０００３】
上記ガスバリア性、透明性等の諸特性を有する従来の高バリア性シートとしては、図３に示すように、合成樹脂製の基材フィルム５１と、この基材フィルム５１の表面に積層されるガスバリア層５２とを備えている（例えば特開２００３−１８１９７４等参照）。この基材フィルム５１は、耐熱性向上のためにポリエチレンテレフタレートフィルム等が用いられている。また、ガスバリア層５２は、物理気相成長法又は化学気相成長法によって形成されるケイ素酸化物又はアルミニウム酸化物の蒸着薄膜から構成されている。
【特許文献１】特開２００３−１８１９７４公報
【発明の開示】
【発明が解決しようとする課題】
【０００４】
上記従来の高バリア性シートは、ガスバリア層５２により所定のガスバリア性を有するが、ケイ素酸化物又はアルミニウム酸化物の蒸着薄膜の製造方法及び製造条件を制御してもガスバリア層５２にピンホール、結晶粒界、クラック等の欠陥が発生し、このガスバリア層５２の欠陥を介して水蒸気等のガスが透過する。そのため、上記従来の高バリア性シートは、ガスバリア性の向上には限界があり、高いガスバリア性が要求される有機ＥＬ用バリア性シート、有機薄膜太陽電池用基板シート、有機トランジスタ用基板シート、フレキシブル液晶用基板シート等としての使用に耐え得るものではない。
【０００５】
また、上記従来の高バリア性シートは、基材フィルム５１の基材ポリマーとして一般的にポリビニルアルコール、エチレン−酢酸ビニル共重合体、ポリカーボネート、ポリエチレンテレフタレート等が用いられており、約６０ｐｐｍ／℃以上の線膨張係数を有している。そのため、ガスバリア層５２を構成する無機酸化物の蒸着時に基材フィルム５１に比較的大きい熱膨張が発生し、積層されたガスバリア層５２にストレスが負荷される。かかるガスバリア層５２のストレスに起因して、ガスバリア層５２の蒸着膜への欠陥の発生が増大し、上記従来の高バリア性シートのガスバリア性の低下を招来している。
【０００６】
さらに、上記従来の高バリア性シートは、上記新規用途等に使用される時に無機半導体や金属が蒸着等の方法によって製膜される場合があるが、上述のように比較的高い線膨張係数を有する基材フィルム５１との熱膨張の差によって無機半導体膜や金属膜にストレスが負荷され、よい性能が得られないという不都合もある。
【０００７】
本発明はこれらの不都合に鑑みてなされたものであり、酸素、水蒸気等に対するガスバリア性に優れ、さらに高い透明性、耐熱性、柔軟性等の諸特性を有し、非常に高いガスバリア性が要求される例えば有機ＥＬ用バリア性シート、有機薄膜太陽電池用基板シート、有機トランジスタ用基板シート、フレキシブル液晶用基板シート等に好適に使用される高バリア性シートの提供を目的とするものである。
【課題を解決するための手段】
【０００８】
上記課題を解決するためになされた本発明の高バリア性シートは、
合成樹脂製の基材フィルムと、
この基材フィルムの少なくとも一方の面に積層されるガスバリア層と、
このガスバリア層の外面（基材フィルム側と反対側の面を意味する）に積層される平坦化層と
を備えており、
上記基材フィルムの線膨張係数が２０ｐｐｍ／℃以下とされている。
【０００９】
当該高バリア性シートは、ガスバリア層の外面に平坦化層が積層されていることから、ガスバリア層にピンホール、結晶粒界、クラック等の欠陥が発生しても、その欠陥が平坦化層によって封鎖され、かつ保護される。そのため、当該高バリア性シートは、水蒸気等に対するガスバリア性がさらに向上し、ガスバリア性の経時的劣化が低減される。
【００１０】
また、当該高バリア性シートは、基材フィルムの線膨張係数が２０ｐｐｍ／℃以下とされていることから、ガスバリア層の積層時（例えば、無機酸化物等の蒸着時）に基材フィルムに生じる熱膨張が低減され、この基材フィルムの熱膨張に起因して負荷されるガスバリア層へのストレスが低減される。そのため、当該高バリア性シートは、ガスバリア層へのピンホール、結晶粒界、クラック等の欠陥の発生が低減され、水蒸気等に対するガスバリア性が格段に向上する。
【００１１】
さらに、当該高バリア性シートは、上述のように高い線膨張係数の基材フィルムを備えることで、耐熱性及び熱的寸法安定性が飛躍的に向上する。一方、当該高バリア性シートは、上記有機ＥＬ等の新規用途へ使用される場合に、無機半導体や金属が蒸着等の方法によって製膜されることがあるが、これらの無機半導体膜や金属膜との熱膨張の差が低減され、その結果、無機半導体膜や金属膜に負荷されるストレスが低減される。従って、当該高バリア性シートは、上述の有機ＥＬ等の新規用途に好適に使用され、それらの性能の向上に寄与することができる。
【００１２】
上記ガスバリア層及び平坦化層は、同順に複数回繰り返して積層するとよい。このようにガスバリア層及び平坦化層を同じ順序で複数回繰り返して積層することで、当該高バリア性シートのガスバリア性を格段に向上することができる。また、一対のガスバリア層間に積層される平坦化層は、内側のガスバリア層の外面にピンホール、結晶粒界、クラック等の欠陥が存在しても、かかる表面欠陥を被覆し、外側のガスバリア層を積層する界面の平滑性が促進される結果、外側のガスバリア層の緻密性を促進することができる。そのため、当該高バリア性シートは、２段目以降のガスバリア層へのピンホール、結晶粒界、クラック等の欠陥の発生が低減され、水蒸気等に対するガスバリア性が格段に向上する。
【００１３】
上記基材フィルムの線膨張係数としては、５ｐｐｍ／℃以上１５ｐｐｍ／℃以下が好ましい。このように基材フィルムの線膨張係数を上記範囲とすることで、基材フィルムひいては当該高バリア性シートの耐熱性及び熱的寸法安定性がより向上し、加えて上述のガスバリア層積層時の基材フィルムの熱膨張に起因するガスバリア層へのクラック等の欠陥が格段に低減され、その結果当該高バリア性シートのガスバリア性が効果的に向上する。
【００１４】
上記基材フィルムの基材ポリマーとして、ポリエチレンナフタレートを用いるとよい。かかるポリエチレンナフタレートは耐熱性、熱的寸法安定性、ガスバリア性等が優れていることから、基材フィルムの線膨張係数を上記範囲に制御することが容易になり、当該高バリア性シートのガスバリア性及び耐熱性、熱的寸法安定性等の諸特性を向上させることができる。
【００１５】
上記基材フィルム中にガラス繊維及び／又はガラスフレークを含有するとよい。このように基材フィルム中にガラス繊維及び／又はガラスフレークを含有することで、基材フィルムの線膨張係数を低下させて上記範囲に制御することができ、当該高バリア性シートのガスバリア性及び耐熱性、熱的寸法安定性等の諸特性を向上させることができる。また、基材フィルム中に含有するガラス繊維及びガラスフレークは透明であるため、当該高バリア性シートの透明性の低下が低減される。
【００１６】
上記基材フィルムの基材ポリマーとガラス繊維及びガラスフレークとの屈折率差としては０．０１以下が好ましい。このようにガラス繊維及びガラスフレークと基材フィルムの基材ポリマーとの屈折率差を上記範囲とすることで、ガラス繊維等の界面での屈折、反射等が低減され、ガラス繊維等の含有による当該高バリア性シートの光線透過率の低下を抑制することができる。
【００１７】
上記ガスバリア層は、無機酸化物又は無機窒化物の蒸着により形成するとよい。このようにガスバリア層を無機酸化物又は無機窒化物の蒸着により形成することで、ガスバリア層の高いガスバリア性、透明性、耐熱性、柔軟性等が確保される。
【００１８】
上記無機酸化物又は無機窒化物としては、ケイ素酸化物、ケイ素窒化物及びアルミニウム酸化物からなる群より選択される１種又は２種以上のものが好ましい。かかるケイ素酸化物、ケイ素窒化物又はアルミニウム酸化物からガスバリア層を形成することで、当該高バリア性シートのガスバリア性、透明性等が高められる。
【００１９】
上記平坦化層は、金属アルコキシド及び／又はその加水分解物を含む組成物を用いたゾル・ゲル法により形成するとよい。このような金属アルコキシド及び／又はその加水分解物を含む組成物を用いたゾル・ゲル法によれば、上述の内側のガスバリア層に対する欠陥封鎖機能と外側のガスバリア層に対する緻密性促進機能とを有する平坦化層を容易かつ確実に形成することができる。また、このように平坦化層をゾル・ゲル法により形成することで、平坦化層にもガスバリア性が付与され、当該高バリア性シートのガスバリア性をさらに向上することができる。
【００２０】
上記組成物中に、窒素、酸素、硫黄及びハロゲンの少なくとも１つを含む官能基を有する金属アルコキシドを含有するとよい。このように窒素、酸素、硫黄及びハロゲンの少なくとも１つを含む官能基を有する金属アルコキシドを含有することで、平坦化層の膜物性が向上し、また上述のガスバリア層に対する緻密性促進機能及び欠陥封鎖機能並びに平坦化層のガスバリア性を促進することができる。
【００２１】
上記組成物中に溶剤可溶性ポリマーを含むとよい。このように金属アルコキシドと溶剤可溶性ポリマーとを含む組成物を用いたゾル・ゲル法により平坦化層を形成することで、平坦化層の膜物性が向上し、かつ平坦化層のガスバリア性（特に、高温時におけるガスバリア性）をより高めることができる。
【００２２】
上記ゾル・ゲル法による平坦化層の形成において、加熱と共に、組成物への紫外線照射を施すとよい。このようにゾル・ゲル法による平坦化層の形成の際に、加熱と共に、組成物への紫外線照射を施すことで、組成物がより低温で硬化し、膜物性及び平坦化層の密着性が向上する。そのため、当該高バリア性シートは、ガスバリア性、耐熱性、透明性等がより高められる。
【００２３】
上記基材フィルムのガスバリア層積層面に、低温プラズマ処理及び／又はアンカーコート処理を施すとよい。このように基材フィルムのガスバリア層積層面に低温プラズマ処理及び／又はアンカーコート処理を施すことで、基材フィルムとガスバリア層との接着強度が向上し、加えて緻密かつ均一なガスバリア層の形成に寄与することができ、その結果、当該高バリア性シートのガスバリア性や強度、耐久性等の膜物性がさらに高められる。
【発明の効果】
【００２４】
以上説明したように、本発明の高バリア性シートは、酸素、水蒸気等に対するガスバリア性に優れ、さらに高い透明性、耐熱性、柔軟性等の諸特性を有している。そのため、当該高バリア性シートは、非常に高いガスバリア性が要求される例えば有機ＥＬ用バリア性シート、有機薄膜太陽電池用基板シート、有機トランジスタ用基板シート、フレキシブル液晶用基板シート等に好適に使用される。
【発明を実施するための最良の形態】
【００２５】
以下、適宜図面を参照しつつ本発明の実施の形態を詳説する。図１は本発明の一実施形態に係る高バリア性シートを示す模式的断面図、図２は図１の高バリア性シートとは異なる形態に係る高バリア性シートを示す模式的断面図である。
【００２６】
図１の高バリア性シートは、合成樹脂製の基材フィルム１と、この基材フィルム１の一方の面に積層されるガスバリア層２と、このガスバリア層２の外面に積層される平坦化層３とを備えている。当該高バリア性シートは、主にガスバリア層２によって高いガスバリア性を有し、加えて高い透明性、耐熱性、柔軟性等の諸特性を有している。
【００２７】
基材フィルム１は、基材ポリマーを含む樹脂組成物から形成されている。この基材フィルム１の線膨張係数は、２０ｐｐｍ／℃以下とされており、５ｐｐｍ／℃以上１５ｐｐｍ／℃以下が好ましい。かかる範囲の低線膨張係数を有する基材フィルム１を使用することで、当該高バリア性シートの耐熱性及び熱的寸法安定性が向上され、加えて後述するガスバリア層２の積層時（具体的には、無機酸化物等の蒸着時）の基材フィルム１の熱膨張に起因するガスバリア層２への欠陥の発生が低減される。
【００２８】
基材フィルム１の基材ポリマーとしては、例えばポリエチレン系樹脂、ポリプロピレン系樹脂、環状ポリオレフィン系樹脂、ポリスチレン系樹脂、ポリエステル系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等が挙げられる。上記樹脂の中でも、高い耐熱性、熱的寸法安定性、水蒸気等に対するガスバリア性、強度、耐候性、耐久性等を有し、ガスバリア層２の蒸着条件等に耐え、ガスバリア層２との密接着性に優れているポリエステル系樹脂が好ましい。
【００２９】
また、後述するように基材フィルム１中にガラス繊維又はガラスフレークを含有する場合、基材フィルム１の基材ポリマーとしては熱硬化性樹脂が好ましい。かかる熱硬化性樹脂によれば、シート成形中にガラス繊維等にシェアが掛かって短くなり、基材フィルム１の熱膨張の改善効果が得られないという不都合を低減することができる。この熱硬化性樹脂としては、特に限定されないが、例えばエポキシ系樹脂、ビニルエステル樹脂、メタクリル酸メチル（ＭＭＡ）樹脂、不飽和ポリエステル系樹脂、フェノール樹脂、アクリルシロップ樹脂、熱硬化エチレン酢酸ビニル共重合体、ユリア樹脂、メラミン樹脂、ウレタン樹脂、ＤＡＰ（ジアリールフタレート）樹脂等が挙げられる。これら熱硬化性樹脂の中でも、特にエポキシ系樹脂が好ましい。これらの熱硬化性樹脂はいずれも常温もしくは加熱下で硬化するものである。これらの熱硬化性樹脂は単独もしくは複数混合されて主として含浸により繊維材料と複合化する。
【００３０】
上記ポリエステル系樹脂としては、例えばポリエチレンテレフタレート（ＰＥＴ）、ポリブチレンテレフタレート（ＰＢＴ）、ポリエチレンナフタレート（ＰＥＮ）等が挙げられる。これらのポリエステル系樹脂の中でも、ガスバリア性及び耐熱性、熱的寸法安定性等の諸特性が優れ、基材フィルム１の線膨張係数を上記範囲に容易に制御することができるポリエチレンナフタレートが特に好ましい。
【００３１】
上記ポリエチレンナフタレートは、ナフタレンジカルボン酸とエチレングリコールとから導かれるエチレンナフタレート単位を主成分とする。このナフタレンジカルボン酸としては、例えば２，６−ナフタレンジカルボン酸、２，７−ナフタレンジカルボン酸、２，５−ナフタレンジカルボン酸、１，４−ナフタレンジカルボン酸等が挙げられ、特に２，６−ナフタレンジカルボン酸が好ましい。
【００３２】
上記ポリエチレンナフタレートにおけるエチレンナフタレート単位の含有量としては、８５モル％以上が好ましく、９０モル％以上が特に好ましい。エチレンナフタレート単位の含有量が上記範囲未満であると、基材フィルム１のガスバリア性や耐熱性などが低下するおそれがある。
【００３３】
上記ポリエチレンナフタレートは、ナフタレンジカルボン酸以外のジカルボン酸、及び／又はエチレングリコール以外のジヒドロキシ化合物から導かれるエステル単位を含有してもよい。他のジカルボン酸類としては、例えばテレフタル酸、イソフタル酸、ジフェニルジカルボン酸、ジフェノキシエタンジカルボン酸等の芳香族ジカルボン酸、及びこれらのエステル誘導体が挙げられる。他のジヒドロキシ化合物としては、例えばトリメチレングリコール、プロピレングリコール、テトラメチレングリコール、ネオペンチルグリコール、ヘキサメチレングリコール、ドデカメチレングリコール、ジエチレングリコール、トリエチレングリコール、テトラエチレングリコールなどの脂肪族グリコール、シクロヘキサンジメタノールなどの脂環族グリコール、ビスフェノール類、ハイドロキノン、２，２−ビス（４−β−ヒドロキシエトキシフェニル）プロパンなどの芳香族ジオール類、及びこれらのエステル誘導体が挙げられる。
【００３４】
上記ポリエチレンナフタレートの製造方法としては、特に限定されず公知の方法が採用される。具体的には、（ａ）２，６−ナフタレンジカルボン酸とエチレングリコ−ル、及び／又は、第三成分を直接反応させて水を留去しエステル化した後、減圧下に重縮合を行う直接エステル化法、（ｂ）ジメチル−２，６−ナフタレンジカルボキシレートとエチレングリコール、及び／又は、第三成分を反応させてメチルアルコールを留去しエステル交換させた後、減圧下に重縮合を行うエステル交換法により製造される。かかるエステル交換法においては、エステル交換触媒としてＭｇ、Ｍｎ、Ｃａ、Ｚｎ等のカルボン酸金属塩化合物、重縮合触媒としてＧｅ、Ｓｂ、Ｔｉ等の化合物が用いられる。また、エステル交換触媒の活性をなくすためにエステル交換反応終了後、燐酸、トリメチルフォスフェイト等のリン化合物を添加することができる。直接エステル化法においては、重縮合触媒としてＧｅ、Ｓｂ、Ｔｉの化合物が用いられる。
【００３５】
基材フィルム１を形成する樹脂組成物中には、ガラス繊維及び／又はガラスフレークを含有するとよい。このように基材フィルム１中にガラス繊維及び／又はガラスフレークを含有することで、基材フィルム１の線膨張係数を低下させ、上記範囲に制御することができ、当該高バリア性シートのガスバリア性及び耐熱性、熱的寸法安定性等の諸特性を向上させることができる。特に、ガラスフレークを基材フィルム１のフィルム面と略平行に配設することで当該高バリア性シートのガスバリア性をより高めることができる。なお、含有するガラス繊維及びガラスフレークは透明であるため、当該高バリア性シートの透明性の低下が低減される。
【００３６】
上記ガラス繊維の平均長さとしては、１ｍｍ以上２５ｍｍ以下が好ましく、２ｍｍ以上１０ｍｍ以下が特に好ましい。また、ガラス繊維の平均径としては、６μｍ以上１７μｍ以下が好ましく、８μｍ以上１２μｍ以下が特に好ましい。ガラス繊維の平均長さ及び平均径が上記範囲より小さいと、樹脂組成物中での均一分散性が低下するおそれがある。一方、ガラス繊維の平均長さ及び平均径が上記範囲を超えると、基材フィルム１の耐熱性、熱的寸法安定性等を向上させる効果が低下するおそれがある。
【００３７】
上記ガラスフレークの形状としては、例えば平板状、鱗片状、波板状、円筒面状等が挙げられ、耐熱性、ガスバリア性等の向上効果の面から平板状が特に好ましい。ガラスフレークの平均幅（所定の方向を基準とする幅の平均値）としては、１μｍ以上３０００μｍ以下が好ましく、５μｍ以上１０００μｍ以下が特に好ましい。また、ガラスフレークの平均厚さとしては、０．１μｍ以上２０μｍ以下が好ましく、０．５μｍ以上１０μｍ以下が特に好ましい。ガラスフレークの平均幅及び平均厚さが上記範囲より小さいと、樹脂組成物中での均一分散性が低下するおそれがある。一方、ガラスフレークの平均幅及び平均厚さが上記範囲を超えると、基材フィルム１の耐熱性、熱的寸法安定性等を向上させる効果が低下し、基材フィルム１の表面粗さが低下するおそれがある。
【００３８】
上記ガラス繊維及びガラスフレークと基材フィルム１の基材ポリマーとの屈折率差としては、０．０１以下が好ましく、０．００２以上０．００７以下が特に好ましい。このようにガラス繊維及びガラスフレークと基材フィルム１の基材ポリマーとの屈折率差を上記範囲とすることで、ガラス繊維等の界面での屈折、反射等が低減され、ガラス繊維等の含有による当該高バリア性シートの光線透過率の低下を抑制することができる。例えば、ガラス繊維及びガラスフレークの材料としてＥガラスを使用する場合、Ｅガラスの組成成分から酸化ホウ素やフッ素化合物成分を除くことで、屈折率を大きくし、上記基材ポリマーの屈折率に近づけることができる。
【００３９】
上記ガラス繊維及びガラスフレークとしては、シランカップリング剤で表面処理されているものが好ましい。シランカップリング剤の表面処理により、ガラス繊維及びガラスフレークと基材フィルム１のマトリックス樹脂との接着性を高めることができる。このシランカップリング剤としては、例えばγ−アミノプロピルトリエトキシシラン、γ−アミノプロピルトリメトキシシラン、Ｎ−β（アミノエチル）−γ−アミノプロピルトリエトキシシラン、Ｎ−β（アミノエチル）Ｎ’−β’（アミノエチル）−γ−アミノプロピルトリエトキシシランなどが挙げられる。これらのシランカップリング剤の中でも、基材フィルム１の透明性を阻害しないγ−アミノプロピルトリエトキシシラン又はγ−アミノプロピルトリメトキシシランが好ましい。
【００４０】
上記シランカップリング剤の固形分換算の付着率としては０．１質量％以上０．５重量％以下が好ましい。シランカップリング剤の固形分付着率が上記範囲より小さいと、上述のガラス繊維及びガラスフレークと基材フィルム１のマトリックス樹脂との接着性を高める効果が低下するおそれがある。一方、シランカップリング剤の固形分付着率が上記範囲を超えると、基材フィルム１を形成する樹脂組成物への着色が目立つおそれがある。
【００４１】
上記ガラス繊維及びガラスフレークとしては、その表面が集束剤でコーティングされているものが好ましい。このように集束剤でコーティングされたガラス繊維及びガラスフレークは、基材フィルム１を形成する樹脂組成物中での均一分散性が向上し、かつガラス繊維及びガラスフレーク同士が擦れて耐熱性、引張強度等が低下してしまう不都合を防止する結果、当該高バリア性シートのガスバリア性及び耐熱性、熱的寸法安定性等の諸特性を向上させることができる。この集束剤としては、基材ポリマーとの接着性及び安定性を考慮して適宜選択され、例えばポリカーボネート系樹脂に対してはウレタン系、エポキシ系等が好ましく、ポリエステル系樹脂に対してはポリアミド系が好ましい。
【００４２】
上記集束剤の固形分換算の付着率としては０．２質量％以上３重量％以下が好ましい。集束剤の固形分付着率が上記範囲より小さいと、集束剤成分がガラス繊維又はガラスフレーク全体に行き渡らなくなり、上述の均一分散性などの効果が低下するおそれがある。一方、集束剤の固形分付着率が上記範囲を超えると、前記効果が頭打ちになるばかりか、ガラス繊維及びガラスフレークの配合量の低下を招来するおそれがある。
【００４３】
上記基材フィルム１を形成する樹脂組成物におけるガラス繊維及びガラスフレークの含有量としては、基材ポリマー１００質量部に対し、１質量部以上８０質量部以下が好ましく、５質量部以上６０質量部以下が特に好ましい。ガラス繊維及びガラスフレークの含有量が上記範囲より小さいと、耐熱性、熱的寸法安定性等の向上が不十分になるおそれがある。一方、ガラス繊維及びガラスフレークの含有量が上記範囲を超えると、基材フィルム１の成形が困難になり、透明性も低下するおそれがある。
【００４４】
なお、基材フィルム１の基材ポリマーとしては、上記合成樹脂を１種又は２種以上混合して使用することができる。また、基材フィルム１を形成する樹脂組成物には、加工性、耐熱性、耐候性、機械的性質、寸法安定性等を改良、改質する目的で、種々の添加剤等を混合することができる。かかる添加剤としては、例えば滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等が挙げられる。上記基材フィルム１の成形方法としては、特に限定されず、例えば押出し法、キャスト成形法、Ｔダイ法、切削法、インフレーション法等の公知の方法が採用される。
【００４５】
基材フィルム１の厚み（平均厚み）の下限としては、１０μｍが好ましく、２０μｍが特に好ましい。一方、基材フィルム１の厚みの上限としては、２５０μｍが好ましく、１８８μｍが特に好ましい。基材フィルム１の厚みが上記下限未満であると、ガスバリア層２を形成するための蒸着加工の際にカールが発生しやすくなってしまう、取扱いが困難になる等の不都合が発生する。逆に、基材フィルム１の厚みが上記上限を超えると、高バリア性シートの薄型化及び軽量化の要請に反することになる。
【００４６】
また、基材フィルム１のガスバリア層積層面には、ガスバリア層２との密接着性を向上させるための表面処理を施すとよい。このような密着性向上表面処理としては、例えば（ａ）コロナ放電処理、オゾン処理、酸素ガス若しくは窒素ガス等を用いた低温プラズマ処理、グロー放電処理、化学薬品等を用いた酸化処理、及び（ｂ）プライマーコート処理、アンダーコート処理、アンカーコート処理、蒸着アンカーコート処理などが挙げられる。これらの表面処理の中でも、基材フィルム１表面に水酸基を生じさせ、無機酸化物等の蒸着膜であるガスバリア層２との接着強度を向上する低温プラズマ処理が好ましく、基材フィルム１表面の平坦化により緻密かつ均一なガスバリア層２の形成に寄与するアンカーコート処理が好ましい。
【００４７】
上記アンカーコート処理に用いるアンカーコート剤としては、例えばポリエステル系アンカーコート剤、ポリアミド系アンカーコート剤、ポリウレタン系アンカーコート剤、エポキシ系アンカーコート剤、フェノール系アンカーコート剤、（メタ）アクリル系アンカーコート剤、ポリ酢酸ビニル系アンカーコート剤、ポリエチレンアルイハポリプロピレン等のポリオレフィン系アンカーコート剤、セルロース系アンカーコート剤などが挙げられる。これらのアンカーコート剤の中でも、基材フィルム１とガスバリア層２との接着強度をより向上することができるポリエステル系アンカーコート剤が特に好ましい。
【００４８】
上記アンカーコート剤のコーティング量（固形分換算）の下限としては、０．１ｇ／ｍ２が好ましく、１ｇ／ｍ２が特に好ましい。一方、当該アンカーコート剤のコーティング量の上限としては、５ｇ／ｍ２が好ましく、３ｇ／ｍ２が特に好ましい。アンカーコート剤のコーティング量が上記下限より小さいと、基材フィルム１とガスバリア層２との密着性向上効果が小さくなるおそれがある。一方、当該アンカーコート剤のコーティング量が上記上限を超えると、当該高バリア性シートの強度、耐久性等が低下するおそれがある。
【００４９】
なお、上記アンカーコート剤中には、密接着性向上のためのシランカップリング剤、基材フィルム１とのブロッキングを防止するためのブロッキング防止剤、耐候性等を向上させるための紫外線吸収剤等の各種添加剤を適宜混合することができる。かかる添加剤の混合量としては、添加剤の効果発現とアンカーコート剤の機能阻害とのバランスから０．１重量％以上１０重量％以下が好ましい。
【００５０】
ガスバリア層２は、基材フィルム１の一方の面に積層され、物理気相成長法又は化学気相成長法により無機酸化物又は無機窒化物を蒸着することで形成される。この無機酸化物又は無機窒化物としては、例えばケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の酸化物又は窒化物が挙げられる。上記無機酸化物及び無機窒化物のうち、ガスバリア性、透明性、柔軟性等に優れるケイ素酸化物、ケイ素窒化物及びアルミニウム酸化物が好ましく、これらの群より選択される１種又は２種以上のものが好適に使用される。これらの中でも、ガスバリア性、透明性、柔軟性、密着性等が良好なケイ素酸化物が特に好ましい。なお、無機酸化物は例えばＳｉＯＸ、ＡｌＯＸ等のようにＭＯＸ（Ｍは金属元素、Ｘは酸化度を表す）で表記されるが、ガスバリア性及び透明性の観点からケイ素（Ｓｉ）の場合は酸化度Ｘ＝１．３〜１．９の範囲が好ましく、アルミニウム（Ａｌ）の場合は酸化度Ｘ＝０．５〜１．５の範囲が好ましい。
【００５１】
上記物理気相成長法（Ｐｈｙｓｉｃａｌ  Ｖａｐｏｒ  Ｄｅｐｏｓｉｔｉｏｎ法；ＰＶＤ法）としては、例えば真空蒸着法、スパッタリング法、イオンプレーティング法、イオンクラスタービーム法等が挙げられる。具体的には、（ａ）金属酸化物を原料とし、これを加熱し、蒸気化して基材フィルム１の上に蒸着する真空蒸着法、（ｂ）原料として金属または金属酸化物を使用し、必要ならば、酸素ガス等を導入して酸化等させて平坦化層３の上に蒸着する反応型蒸着法、（ｃ）さらに酸化等の反応をプラズマで助成するプラズマ助成式の反応型蒸着法等を用いて金属酸化物の蒸着膜を形成することができる。蒸着材料の加熱方式としては、例えば抵抗加熱方式、高周波誘導加熱方式、エレクトロンビーム加熱方式（ＥＢ）等により行うことができる。上記物理気相成長法の中でも、無機酸化物又は無機窒化物の蒸気化が容易なスパッタリング法が特に好ましい。
【００５２】
上記化学気相成長法（Ｃｈｅｍｉｃａｌ  Ｖａｐｏｒ  Ｄｅｐｏｓｉｔｉｏｎ法；ＣＶＤ法）としては、例えばプラズマ化学気相成長法、熱化学気相成長法、光化学気相成長法等が挙げられる。この化学気相成長法の中でも、比較的低温でガスバリア層２の形成が可能なプラズマＣＶＤが特に好ましい。プラズマＣＶＤは、具体的には、有機珪素化合物等の蒸着用モノマーガスを原料とし、キャリヤーガスとしてアルゴン、ヘリウム等の不活性ガスを使用し、さらに酸素ガス、アンモニアガス等を供給し、低温プラズマ発生装置等を利用して化学反応を起こさせ、基材フィルム１の上に酸化珪素等の無機酸化物又は窒化物の蒸着薄膜を形成する方法である。この低温プラズマ発生装置としては、例えば高周波プラズマ、パルス波プラズマ、マイクロ波プラズマ等の発生装置を使用することがてき、高活性の安定したプラズマを得ることができる高周波プラズマ方式による発生装置が特に好ましい。
【００５３】
酸化珪素等の無機酸化物の蒸着薄膜を形成する有機珪素化合物等の蒸着用モノマーガスとしては、例えば１．１．３．３−テトラメチルジシロキサン、ヘキサメチルジシロキサン、ビニルトリメチルシラン、メチルトリメチルシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、テトラエトキシシラン、フェニルトリメトキシシラン、メチルトリエトキシシラン、オクタメチルシクロテトラシロキサン等を使用することができる。これらの蒸着用モノマーガスの中でも、取扱性、蒸着膜の物性等の良好な１．１．３．３−テトラメチルジシロキサン、ヘキサメチルジシロキサンが好ましい。
【００５４】
なお、ガスバリア層２は、単層構造でもよく、２層以上の多層構造でもよい。このようにガスバリア層２を多層構造とすることで、蒸着の際に懸かる熱負担の軽減により基材フィルム１の劣化が低減され、さらに基材フィルム１とガスバリア層２との密着性等を改善することができる。また、上記物理気相成長法及び化学気相成長法における蒸着条件は、基材フィルム１の樹脂種類、ガスバリア層２の厚み等に応じて適宜設計される。
【００５５】
ガスバリア層２の厚み（平均厚み）の下限としては、１０ｎｍが好ましく、２０ｎｍが特に好ましい。一方、ガスバリア層２の厚みの上限としては、２００ｎｍが好ましく、１００ｎｍが特に好ましい。ガスバリア層２の厚みが上記下限より小さいと、ガスバリア性が低下するおそれがある。一方、ガスバリア層２の厚みが上記上限を超えると、柔軟性が低下し、ガスバリア層２にクラック等の欠陥が発生しやすくなる。
【００５６】
平坦化層３は、ガスバリア層２の外面に積層され、金属アルコキシド及び／又はその加水分解物を含む組成物を用いたゾル・ゲル法により形成される。
【００５７】
この金属アルコキシドが含有する金属としては、３価以上の金属、例えば遷移金属、希土類金属、周期表３〜５族の金属などが挙げられ、周期表３ｂ族又は４族に属する金属が好ましい。周期表３ｂ族に属する金属としては例えばＡｌなどが挙げられる。周期表４族に属する金属としては例えば４ａ族に属するＴｉ、Ｚｒなど、４ｂ族に属するＳｉなどが挙げられる。これらの金属のうち、ゾル・ゲル法による製膜が容易で界面平坦化機能に優れるＡｌ及びＳｉが好ましく、Ｓｉが特に好ましい。
【００５８】
金属アルコキシドが有するアルコキシ基としては、例えばメトキシ基、エトキシ基、プロポキシ基、イソプロポキシ基、ブトキシ基、イソブトキシ基、ペンチルオキシ基、ヘキシルオキシ基などが挙げられる。中でも、加水分解重合性に優れる炭素数１〜４の低級アルコキシ基が好ましく、メトキシ基、エトキシ基、プロポキシ基が特に好ましい。また、加水分解重合性を促進する趣旨で、少なくとも２つのアルコキシ基を有する金属アルコキシドが好ましい。
【００５９】
金属アルコキシドは、炭化水素基を有していてもよい。この炭化水素基としては、例えばメチル基、エチル基、プロピル基、イソプロピル基、ブチル基、ペンチル基、ヘキシル基等のアルキル基；シクロペンチル基、シクロヘキシル基、シクロオクチル基等のシクロアルキル基；フェニル基、ナフチル基等のアリール基；ベンジル基、２−フェニルエチル基等のアラルキル基等が挙げられる。これらの炭化水素基のうち、アルキル基及びアリール基が好ましい。このアルキル基の中でも、炭素数１〜４の低級アルキル基が好ましく、メチル基、エチル基及びプロピル基が特に好ましい。また、アリール基の中でも、フェニル基が好ましい。金属アルコキシドにおける炭化水素基の数としては、アルコキシ基の数に応じて適当に選択でき、一般的に１分子中０〜２個程度とされている。
【００６０】
金属アルコキシドとしては、具体的には、下記式（１）で表されるものが好ましい。
（Ｒ１）ｍＭ（ＯＲ２）Ｘ−ｍ  （１）
上記式（１）において、Ｒ１は、アルキル基、シクロアルキル基、アリール基又はアラルキル基を示し、置換基を有していてもよい。Ｒ２は、低級アルキル基を示す。Ｒ１及びＲ２は、ｍによって異なっていてもよい。Ｍは、３価以上の金属を示す。Ｘは、金属Ｍの価数を示す。ｍは、０〜２の整数を示し、Ｘ−ｍ≧２である。
【００６１】
特に、金属がＳｉである金属アルコキシドとしては、下記式（２）で表されるものが好ましい。
（Ｒ１）ｎＳｉ（ＯＲ２）４−ｎ  （２）
上記式（２）において、Ｒ１は、アルキル基又はアリール基を示し、置換基を有していてもよい。Ｒ２は、低級アルキル基を示す。Ｒ１及びＲ２は、ｎによって異なっていてもよい。ｎは、０〜２の整数を示す。
【００６２】
金属がＡｌである金属アルコキシドとしては、具体的にはトリメトキシアルミネート、トリエトキシアルミネート、エチルジエトキシアルミネート、トリプロポキシアルミネートなどが挙げられる。
【００６３】
上記式（２）で表される金属（Ｓｉ）アルコキシドとしては、具体的にはテトラメトキシシラン、メチルトリメトキシシラン、エチルトリメトキシシラン、プロピルトリメトキシシラン、ブチルトリメトキシシラン、テトラエトキシシラン、メチルトリエトキシシラン、エチルトリエトキシシラン、プロピルトリエトキシシラン、ブチルトリエトキシシラン、テトラプロポキシシラン、メチルトリプロポキシシラン、エチルトリプロポキシシラン、ジメチルジメトキシシラン、ジエチルジメトキシシラン、ジプロピルジメトキシシラン、ジメチルジエトキシシラン、ジエチルジエトキシシラン、γ−クロロプロピルトリメトキシシラン、γ−クロロプロピルトリエトキシシラン、γ−メルカプトプロピルトリメトキシシラン、γ−メルカプトプロピルトリエトキシシラン、γ−アミノプロピルトリメトキシシラン、γ−アミノプロピルトリエトキシシラン、フェニルトリメトキシシラン、フェニルトリエトキシシラン、フェニルトリプロポキシシラン、ジフェニルジメトキシシラン、ジフェニルジエトキシシランなどが挙げられる。
【００６４】
上記式（２）で表される金属（Ｓｉ）アルコキシドの中でも、炭素数１〜４程度のアルキル基又はアリール基を０〜２個、炭素数１〜３程度のアルコキシ基を２〜４個有する化合物、例えばテトラメトキシシラン、メチルトリメトキシシラン、エチルトリメトキシシラン、メチルトリエトキシシラン、テトラエトキシシラン、エチルトリエトキシシラン、ジエチルジエトキシシラン、ジメチルジエトキシシラン、フェニルトリメトキシシラン、フェニルトリエトキシシランなどが特に好ましい。
【００６５】
なお、上記組成物中には、同種又は異種の金属アルコキシドを一種又は二種以上混合して使用できる。また、上記組成物中には、組成物の硬さ、柔軟性などを調整するため、ｎ＝３のモノアルコキシシランを添加してもよい。また、上記組成物中には、５ｂ族の化合物、例えばメチルホスホナスジメチルエステル、エチルホスホナスジメチルエステル、トリクロロメチルホスホナスジエチルエステル、メチルホスホナスジエチルエステル、メチルホスホニックジメチルエステル、フェニルホスホニックジメチルエステル、リン酸トリアルキルエステルなどのリン系化合物や、ホウ酸トリアルキルエステルなどのホウ素化合物を添加してもよい。さらに、上記組成物中には、少なくとも１つの加水分解性有機基を有するアルカリ土類金属化合物を必要に応じて添加してもよい。このアルカリ土類金属化合物は、炭化水素基と加水分解性有機基との双方を有していてもよい。
【００６６】
上記組成物中に、窒素、酸素、硫黄及びハロゲンの少なくとも１つを含む官能基を有する金属アルコキシド（Ａ）を含有するとよい。このように窒素、酸素、硫黄及びハロゲンの少なくとも１つを含む官能基を有する金属アルコキシド（Ａ）を含有する組成物を塗工及びキュアすることで、平坦化層３に特定のポリシロキサン構造を発現させ、平坦化層３の膜物性ひいてはガスバリア性を向上させることができ、加えて平坦化層３のガスバリア性の温度依存性を低減することができる。
【００６７】
上記窒素、酸素、硫黄及びハロゲンの少なくとも１つを含む官能基としては、例えばアミノ基、塩素、メルカプト基、グリシドキシ基などが挙げられる。上記窒素、酸素、硫黄及びハロゲンの少なくとも１つを含む官能基を有する金属アルコキシド（Ａ）としては、例えば、γ−クロロプロピルトリメトキシシラン、β−（３、４−エポキシシクロヘキシル）エチルトリメトキシシラン、γ−グリシドキシプロピルトリメトキシシラン、γ−グリシドキシプロピルメチルジメトキシシラン、γ−メルカプトプロピルトリメトキシシラン、Ｎ−β（アミノエチル）−γ−アミノプロピルトリメトキシシラン、Ｎ−β（アミノエチル）−γ−アミノプロピルメチルジメトキシシラン、γ−ウレイドプロピルトリエトキシシラン、ビス（β−ヒドロキシエチル）−γ−アミノプロピルトリエトキシシラン、γ−アミノプロピルシリコ−ン等が挙げられ、これらの金属アルコキシドの１種又は２種以上を使用することができる。
【００６８】
上記金属アルコキシド（Ａ）の含有量（組成物中の全金属アルコキシドに対する含有量）としては、１質量％以上５０質量％以下が好ましく、３質量％以上３０質量％以下が特に好ましい。金属アルコキシド（Ａ）の含有量を上記範囲とすることで、平坦化層３にガスバリア性に寄与するポリシロキサン構造を発現することができる。
【００６９】
上記組成物中に、溶剤可溶性ポリマーを含有するとよい。かかる溶剤可溶性ポリマーと金属アルコキシドとを含む組成物を用いたゾル・ゲル法により平坦化層３を形成することで、平坦化層３の膜物性が向上し、かつ平坦化層３のガスバリア性（特に、高温時におけるガスバリア性）をより高めることができる。
【００７０】
上記溶媒可溶性ポリマーとしては、種々の官能基や官能性結合基（例えば、ヒドロキシル基、カルボキシル基、エステル結合、エーテル結合、カーボネート結合、アミド基、アミド結合など）を有するポリマー、グリシジル基を有するポリマー、ハロゲン含有ポリマー、これらのポリマーからの誘導体等が挙げられる。これらの官能基や官能性結合基はポリマーの主鎖又は側鎖のいずれに存在していてもよい。溶媒可溶性ポリマーとしては、熱可塑性樹脂又は熱硬化性樹脂のいずれであってもよく、単独又は二種以上混合して使用してもよい。また、溶媒可溶性ポリマーとしては、金属アルコキシドとの反応に活性であってもよく、不活性であってもよいが、一般的には非反応性ポリマーとされている。なお、「アミド結合」とは、−ＮＨＣ（Ｏ）−に限定されず、＞ＮＣ（Ｏ）−結合単位を含む概念である。
【００７１】
上記ヒドロキシル基を有するポリマーとその誘導体としては、例えばポリビニルアルコール、ポリビニルアセタール、エチレン−ビニルアルコール共重合体、フェノール樹脂、メチロールメラミン等とその誘導体（例えばアセタール化物、ヘキサメトキシメチルメラミン等）が挙げられる。上記カルボキシルを有するポリマーとその誘導体としては、例えばポリ（メタ）アクリル酸、無水マレイン酸、イタコン酸等の重合性不飽和酸の単位を含む単独又は共重合体、これらのポリマーのエステル化物などが挙げられる。上記エステル結合を有するポリマーとしては、例えば酢酸ビニル等のビニルエステル、メタクリル酸メチル等の（メタ）アクリル酸エステルなどの単位を含む単独又は共重合体（例えばポリ酢酸ビニル、エチレン−酢酸ビニル共重合体、（メタ）アクリル系樹脂など）、飽和ポリエステル、不飽和ポリエステル、ビニルエステル樹脂、ジアリルフタレート樹脂、セルロースエステルなどが挙げられる。上記エーテル結合を有するポリマーとしては、例えばポリアルキレンオキサイド、ポリオキシアルキレングリコール、ポリビニルエーテル、ケイ素樹脂などが挙げられる。上記カーボネート結合を有するポリマーとしては、ビスフェノールＡ型ポリカーボネートなどのポリカーボネートが挙げられる。
【００７２】
上記アミド結合を有するポリマーとしては、例えば＞Ｎ（ＣＯＲ）−結合を有するポリオキサゾリン、ポリアルキレンイミン等のＮ−アシル化物；＞ＮＣ（Ｏ）−結合を有するポリビニルピロリドンとその誘導体；ウレタン結合−ＨＮＣ（Ｏ）Ｏ−を有するポリウレタン；尿素結合−ＨＮＣ（Ｏ）ＮＨ−を有するポリマー；アミド結合−Ｃ（Ｏ）ＮＨ−を有するポリマー；ビュレツト結合を有するポリマー；アロハネート結合を有するポリマーなどが含まれる。上記結合式において、Ｒは、水素原子、置換基を有していてもよいアルキル基、又は置換基を有していてもよいアリール基を示す。
【００７３】
＞Ｎ（ＣＯＲ）−結合を有するポリオキサゾリンの場合、上記Ｒで示されるアルキル基としては、例えば炭素数１〜１０程度のアルキル基、好ましくは炭素数１〜４の低級アルキル基、特にメチル基、エチル基、プロピル基、イソプロピル基などが該当する。アルキル基の置換基としては、例えばフッ素、塩素、臭素等のハロゲン原子、ヒドロキシル基、炭素数１〜４程度のアルコキシ基、カルボキシル基、アルキル部分の炭素数が１〜４程度のアルコキシカルボニル基などが挙げられる。アリール基としては、例えばフェニル、ナフチル基などが挙げられる。アリール基の置換基としては、例えば前記ハロゲン原子、炭素数１〜４程度のアルキル基、ヒドロキシル基、炭素数１〜４程度のアルコキシ基、カルボキシル基、アルキル部分の炭素数が１〜４程度のアルコキシカルボニル基などが挙げられる。
【００７４】
オキサゾリンとしては、例えば２−オキサゾリン、２−メチル−２−オキサゾリン、２−エチル−２−オキサゾリン、２−プロピル−２−オキサゾリン、２−イソプロピル−２−オキサゾリン、２−ブチル−２−オキサゾリン、２−ジクロロメチル−２−オキサゾリン、２−トリクロロメチル−２−オキサゾリン、２−ペンタフルオロエチル−２−オキサゾリン、２−フェニル−２−オキサゾリン、２−メトキシカルボニルエチル−２−オキサゾリン、２−（４−メチルフェニル）−２−オキサゾリン、２−（４−クロロフェニル）−２−オキサゾリンなどが挙げられる。特に、２−オキサゾリン、２−メチル−２−オキサゾリン、２−エチル−２−オキサゾリンなどが好ましい。このようなオキサゾリンのポリマーは一種又は二種以上混合して使用できる。ポリオキサゾリンは、単独重合体であってもよく、共重合体であってもよい。また、ポリオキサゾリンは、ポリマーにポリオキサゾリンがグラフトした共重合体であってもよい。
【００７５】
なお、ポリオキサゾリンは、置換基を有していてもよいオキサゾリンを触媒の存在下で開環重合することにより得られる。触媒としては、例えば硫酸ジメチル、ｐ−トルエンスルホン酸アルキルエステルなどの硫酸エステルやスルホン酸エステル；ヨウ化アルキル（例えば、ヨウ化メチル）などのハロゲン化アルキル；フリーデルクラフツ触媒のうち金属フッ素化物；硫酸、ヨウ化水素、ｐ−トルエンスホン酸などの酸、これらの酸とオキサゾリンとの塩であるオキサゾリニウム塩などが使用できる。
【００７６】
ポリアルキレンイミンのアシル化物としては、前記ポリオキサゾリンに対応するポリマー、例えばＮ−アセチルアミノ、Ｎ−プロピオニルアミノなどのＮ−アシルアミノ基を有するポリマーが挙げられる。ポリビニルピロリドンとその誘導体としては、置換基を有してもよいビニルピロリドンのポリマー、例えばポリビニルピロリドンなどが挙げられる。ウレタン結合を有するポリウレタンとしては、例えばポリイソシアネート（トリレンジイソシアネート、ヘキサメチレンジイソシアネート等）と、ポリオール（エチレングリコール、プロピレングリコール、テトラメチレングリコール、グリセリンなどの多価アルコール；ジエチレングリコール、ポリエチレングリコール、ジプロピレングリコール、ポリプロビレングリコール等のポリエーテルポリオール；ポリエステルポリオールなど）との反応により生成するポリウレタンが挙げられる。尿素結合を有するポリマーとしては、例えばポリ尿素、ポリイソシアネートとポリアミン（例えば、エチレンジアミン、ジエチレントリアミンなどのジアミンなど）との反応により生成するポリマーなどが挙げられる。
【００７７】
アミド結合を有するポリマーとしては、ポリアミド、ポリ（メタ）アクリルアミド、ポリアミノ酸などが挙げられる。このアミド結合を有するポリマーとしては、置換基を有していてもよいオキサゾリンのポリマー、ポリアルキレンイミンのＮ−アシル化物、ポリビニルピロリドン、ポリウレタン、ポリアミド、ポリ（メタ）アクリルアミドなどが好ましい。ビュレツト結合を有するポリマーとしては、前記ポリイソシアネートとウレタン結合を有する化合物との反応により生成するポリマーが挙げられる。アロハネート結合を有するポリマーとしては、前記ポリイソシアネートと尿素結合を有する化合物との反応により生成するポリマーなどが挙げられる。グリシジル基を有するポリマーとしては、例えばエポキシ樹脂、グリシジル（メタ）アクリレートの単独又は共重合体等が挙げられる。ハロゲン含有ポリマーとしては、例えばポリ塩化ビニル、塩化ビニル−酢酸ビニル共重合体、塩化ビニリデンの単位を有する塩化ビニリデン系ポリマー、塩素化ポリプロピレンなどが挙げられる。
【００７８】
溶媒可溶性ポリマーは、一般的には、水；メタノール、エタノール、プロパノール、イソプロパノール、ブタノール、シクロヘキサノール等のアルコール類；ヘキサン、オクタン等の脂肪族炭化水素類；シクロヘキサン等の脂環族炭化水素類；ベンゼン、トルエン、キシレン等の芳香族炭化水素類；塩化メチル、塩化メチレン、クロロホルム、トリクロロエチレン等のハロゲン化炭化水素；酢酸メチル、酢酸エチル、酢酸ブチル等のエステル類；アセトン、メチルエチルケトン等のケトン類；ジエチルエーテル、ジオキサン、ジメトキシエタン、テトラヒドロフラン等のエーテル類；含窒素溶媒（例えば、Ｎ−メチルピロリドン、アセトニトリル等のニトリル類、ジメチルホルムアミド、ジメチルアセトアミド等のアミド類など）やスルホキシド類（例えばジメチルスルホキシドなど）等の非プロトン性極性溶媒；又はこれらの混合溶媒に可溶である。
【００７９】
溶媒可溶性ポリマーとしては、水素結合可能な基、例えばヒドロキシル基、カルボキシル基、アミド基、アミド結合や窒素原子などを有するものが好ましい。このような水素結合可能な基を有する溶剤可溶性ポリマーを用いると、金属アルコキシド及び／又はその加水分解物に対して共通する良溶媒を使用できる場合が多く、金属アルコキシドの加水分解重合により生成した有機金属ポリマーのヒドロキシル基と溶剤可溶性ポリマーの官能基や結合基とが水素結合し、その結果均一な有機・無機ハイブリッドを形成し、ミクロ的に均質で透明な皮膜を形成できると考えられる。
【００８０】
また、溶媒可溶性ポリマーとしては、金属アルコキシドとの共通溶媒が使用できるアルコール可溶性ポリマーが好ましい。このようなアルコール可溶性ポリマーとしては、ヒドロキシル基を有するポリマー等の水溶性ポリマーが好ましく、窒素原子を有するポリマー（例えば、前記アミド結合を有するポリマー）が特に好ましい。
【００８１】
溶媒可溶性ポリマーの金属アルコキシド（その加水分解物を含む）１００質量部に対する含有量は、４０質量％以上９０質量％以下が好ましく、５０質量％以上８０質量％以下が特に好ましい。溶剤可溶性ポリマーの含有量が上記範囲より小さいと、ガスバリア性の向上効果が低下し、無機ポリマーと有機ポリマーとの複合体で均一な皮膜を形成するのが困難となるおそれがある。一方、溶媒可溶性ポリマーの含有量が上記範囲を超えると、成膜性や均一性が高くなる傾向を示すが、ガスバリア性が低下するおそれがある。
【００８２】
上記組成物中には、一般的には有機溶媒が配合される。この有機溶媒としては、金属アルコキシドの種類に応じて重合反応に不活性な適当な溶媒、例えばアルコール類、芳香族炭化水素、エーテル類、含窒素溶媒、スルホキシド類、又はこれらの混合溶媒などが使用される。また、上記溶媒可溶性ポリマーも有機溶媒として使用することができる。この有機溶媒としては、金属アルコキシドの溶媒と混和性を有する溶媒が好ましく、溶剤可溶性ポリマー及び金属アルコキシドに対して共通する良溶媒が特に好ましい。
【００８３】
また、上記組成物中には硬化触媒を含有し、硬化触媒の存在下で金属アルコキシドの下垂分解重合を行なってもよい。硬化触媒としては、実質的に水に不溶であり、かつ有機溶媒に可溶な第三アミン類や酸触媒などが使用される。第三アミン類としては、例えばＮ．Ｎ−ジメチルベンジルアミン、トリプロピルアミン、トリブチルアミン、トリペンチルアミン等が挙げられる。酸触媒としては、例えば塩酸、硫酸、硝酸、リン酸などの無機酸；例えばギ酸、酢酸、トリクロロ酢酸、トリフルオロ酢酸、プロピオン酸等のカルボン酸、メタンスルホン酸、エタンスルホン酸、ｐ−トルエンスルホン酸等のスルホン酸などの有機酸が挙げられる。
【００８４】
なお、平坦化層３を形成する組成物中には、必要に応じて、可塑剤、酸化防止剤、紫外線吸収剤、難燃剤、帯電防止剤、界面活性剤、充填剤、着色剤などの種々の添加剤が適宜配合されてもよい。
【００８５】
次に、平坦化層３の形成方法を説明する。平坦化層３は、金属アルコキシド及び／又はその加水分解物を含む上記組成物を用いたゾル・ゲル法により形成される。具体的には、金属アルコキシド及び／又はその加水分解物に溶剤可溶性ポリマー、硬化触媒、有機溶媒等を適宜添加して充分に混練することで上記組成物を調整し、この組成物を通常のコ−ティング法でガスバリア層２の表面にコ−ティングし、次いで加熱乾燥し、更にエ−ジング処理等を施すことにより、コ−ティング硬化膜である平坦化層３を形成する。この加熱温度としては、金属アルコキシドの加水分解性や基材フィルム１の耐熱性に応じて適宜選択されるが、５０℃以上１２０℃以下が好ましい。なお、重合反応は、不活性ガスの存在下で行なってもよく、減圧下で行なってもよい。また、加水分解重合に伴なって生成するアルコールを除去しながら、重合してもよい。
【００８６】
上記平坦化層３の形成方法において、加熱工程の際に、組成物への紫外線照射を施すとよい。このようにゾル・ゲル法の加熱工程の際に組成物への紫外線照射を施すことで、組成物がより低温（１００℃以下）で硬化し、かつ平坦化層３に欠陥が格段に少なく膜物性に優れ、平坦化層３とガスバリア層２との密着性が向上する。そのため、平坦化層３のガスバリア性がより高められる。
【００８７】
当該高バリア性シートは、ガスバリア層２にピンホール、結晶粒界、クラック等の欠陥が発生しても、その欠陥が平坦化層３によって封鎖される。また、当該高バリア性シートは、主にガスバリア性を奏するガスバリア層２の外面が平坦化層３によって保護され、ガスバリア性の経時的劣化が抑制される。また、当該高バリア性シートは、ガスバリア層２の高いガスバリア性に加え、ガスバリア層２の外面に積層される平坦化層３もガスバリア性の向上に寄与する。さらに、当該高バリア性シートは、基材フィルム１の線膨張係数が２０ｐｐｍ／℃以下とされていることから、耐熱性及び熱的寸法安定性が向上し、ガスバリア層の蒸着時に基材フィルム１に生じる熱膨張が低減され、かかる基材フィルムの熱膨張に起因して負荷されるガスバリア層へのストレスが低減される。そのため、当該高バリア性シートは、ガスバリア層へのピンホール、結晶粒界、クラック等の欠陥の発生が低減され、かかる面からもガスバリア性の向上に寄与している。従って、当該高バリア性シートは、水蒸気等に対するガスバリア性が格段に向上し、ガスバリア性の経時的劣化が低減される。
【００８８】
従って、当該高バリア性シートは、上記有機ＥＬ等の新規用途へ使用される場合に無機半導体や金属が蒸着等の方法によって製膜されることがあるが、上述のように高い耐熱性及び熱的寸法安定性を有するため、これらの無機半導体膜や金属膜との熱膨張の差が低減され、その結果、無機半導体膜や金属膜に負荷されるストレスが低減され、それらの性能の向上に寄与することができる。
【００８９】
図２の高バリア性シートは、合成樹脂製の基材フィルム１と、この基材フィルム１の一方の面に積層されるガスバリア層２と、このガスバリア層２の外面に積層される平坦化層３と、この平坦化層３の外面に積層される他のガスバリア層２と、この他のガスバリア層２の外面に積層される他の平坦化層３とを備えている。換言すると、当該高バリア性シートは、基材フィルム１の一方の面に、ガスバリア層２及び平坦化層３がこの順に２回繰り返して積層されている。当該高バリア性シートの基材フィルム１、ガスバリア層２及び平坦化層３は、上記図１の高バリア性シートと同様であるため、同一番号を付して説明を省略する。また、平坦化層３の外面に繰り返して積層される他のガスバリア層２及び他の平坦化層３も、１段目のガスバリア層２及び平坦化層３と同様である。
【００９０】
当該高バリア性シートは、高いガスバリア性を有するガスバリア層２を２層備え、所定のガスバリア性を有する平坦化層３を２層備えているため、非常に高いガスバリア性を有し、かつ高い透明性、耐熱性、柔軟性等の諸特性を有している。また、当該高バリア性シートは、ガスバリア層２にピンホール、結晶粒界、クラック等の欠陥が発生しても、その欠陥が平坦化層３によって封鎖かつ保護され、ガスバリア性が促進されている。さらに、当該高バリア性シートは、上述のように内側のガスバリア層２の外面にピンホール、クラック等の欠陥があっても平坦化層３によって被覆され、外側のガスバリア層２を積層する界面の平滑性が促進される結果、外側のガスバリア層２の形成において緻密かつ均一な無機酸化物等の蒸着膜の成長が促進される。そのため、当該高バリア性シートは、外側のガスバリア層２へのピンホール、結晶粒界、クラック等の欠陥の発生が低減され、ガスバリア性がより高められる。つまり、一対のガスバリア層２の間に積層される平坦化層３は、内側のガスバリア層２に対する欠陥封鎖機能に加え、外側に積層されるガスバリア層２に対して界面の平滑性に起因する緻密かつ均一な蒸着膜の成長促進機能をも奏することができる。また、当該高バリア性シートも、上記図１の高バリア性シートと同様に、基材フィルム１の低線膨張係数がガスバリア性の向上に寄与している。
【００９１】
なお、本発明の高バリア性シートは上記実施形態に限定されるものではなく、例えばガスバリア層２及び平坦化層３がこの順に３回以上繰り返し積層された構造の高バリア性シートも可能である。このように３層以上のガスバリア層２及び平坦化層３を積層することで、ガスバリア性、耐候性、耐久性等の諸特性を格段に向上することができる。
【実施例】
【００９２】
以下、実施例に基づき本発明を詳述するが、この実施例の記載に基づいて本発明が限定的に解釈されるものではない。
【００９３】
［実施例１］
基材フィルムとして、厚さ２５μｍ、線膨張係数１３ｐｐｍ／℃のポリエチレンナフタレートフィルム（帝人デュポンフィルム製）を用いた。この基材フィルムの一方の面に、スパッタリング法によりケイ素酸化物（酸化度Ｘ＝約１．８）を蒸着することで厚さ１００ｎｍのガスバリア層を積層した。次に、テトラエトキシシラン３４質量部、水１５質量部、イソプロピルアルコール１０質量部、三級アミン０．１７質量部及びγ−グリシドキシプロピルトリメトキシシラン３．４質量部を含む平坦化層用組成物を上記ガスバリア層の外面にグラビアロ−ルコ−ト法を用いて１．０ｇ／ｍ２（乾燥状態）コ−ティングし、１２０℃で１分間加熱処理することで平坦化層を積層した。かかる工程により実施例１の高バリア性シートを得た。
【００９４】
［実施例２］
上記平坦化層用組成物において、テトラエトキシシランの含有量を２０質量部とし、さらにγ−アミノプロピルトリメトキシシラン１４質量部含有した以外は上記実施例１と同様にして実施例２の高バリア性シートを得た。
【００９５】
［実施例３］
上記平坦化層用組成物中に、アルコール可溶性共重合ナイロン（東レ社製）３５質量部含有した以外は上記実施例１と同様にして実施例３の高バリア性シートを得た。
【００９６】
［実施例４］
上記平坦化層の形成工程において、加熱処理温度を９０℃とし、加えて加熱処理の際にコーティング面に波長２１０ｎｍの紫外線を１０分間照射した以外は上記実施例１と同様にして実施例４の高バリア性シートを得た。
【００９７】
［実施例５］
ガスバリア層の厚さを１０ｎｍとした以外は上記実施例１と同様にして実施例５の高バリア性シートを得た。
【００９８】
［実施例６］
ガスバリア層の厚さを２０ｎｍとした以外は上記実施例１と同様にして実施例６の高バリア性シートを得た。
【００９９】
［実施例７］
ガスバリア層の厚さを５０ｎｍとした以外は上記実施例１と同様にして実施例７の高バリア性シートを得た。
【０１００】
［実施例８］
ガスバリア層の厚さを２００ｎｍとした以外は上記実施例１と同様にして実施例８の高バリア性シートを得た。
【０１０１】
［実施例９］
平坦化層の外面にさらにガスバリア層及び平坦化層を同じ順に繰り返し積層した以外は上記実施例１と同様にして実施例９の高バリア性シートを得た。なお、２段目のガスバリア層及び平坦化層は、上記１段目のガスバリア層及び平坦化層と同様の方法で形成した。
【０１０２】
［実施例１０］
ポリカーボネート１００部とガラス繊維（旭ファイバーガラス（株）の「ＥＣＲガラス繊維」；繊維径１８μｍ；繊維長４ｍｍ；ｎｄ＝１．５７９）３５部とを含有する樹脂組成物からなる線膨張係数１５ｐｐｍ／℃の基材フィルムを用いた以外は上記上記実施例１と同様にして実施例１０の高バリア性シートを得た。
【０１０３】
［実施例１１］
上記ガラス繊維の含有量を５５部とし、基材フィルムの線膨張係数を８ｐｐｍ／℃とした以外は上記実施例１０と同様にして実施例１１の高バリア性シートを得た。
【０１０４】
［実施例１２］
上記ポリカーボネートに替えてエポキシ系樹脂（ジャパンエポキシレジン製の「エピコート８２８」）５５部及び硬化剤（日立化成製の「ＨＮ−２０００」）４５部を用い、上記ガラス繊維に替えて繊維径１３μｍ、繊維長４ｍｍ、ｎｄ＝１．５３のガラス繊維を用いた以外は上記実施例１０と同様にして実施例１２の高バリア性シートを得た。
【０１０５】
［実施例１３］
上記ガラス繊維に替え、平均幅１６０μｍ、平均厚さ５μｍ、ｎｄ＝１．５３のガラスフレーク（日本板硝子製）を用いた以外は上記実施例１０と同様にして実施例１３の高バリア性シートを得た。
【０１０６】
［比較例１］
平坦化層を積層しない以外は上記実施例１と同様にして比較例１の高バリア性シートを得た。
【０１０７】
［比較例２］
基材ポリマーとしてポリカーボネートを用い、基材フィルムの線膨張係数を７０ｐｐｍ／℃とした以外は上記実施例１と同様にして比較例２の高バリア性シートを得た。
【０１０８】
［特性の評価］
上記実施例１〜１３の高バリア性シート及び比較例１〜２の高バリア性シートを用い、これらの高バリア性シートの水蒸気透過度を測定した。この水蒸気透過度は、ＪＩＳ−Ｚ−０２０８Ｂ法に準拠し、温度４０℃及び相対湿度９０％の条件で測定した。その結果を下記表１に示す。
【０１０９】
【表１】
2005342995.tif 000003
【０１１０】
上記表１に示すように、基材フィルム及びガスバリア層の積層体である比較例１の高バリア性シートと比較して、ガスバリア層の外面に平坦化層が積層される実施例１〜１３の高バリア性シートが高いガスバリア性を有している。また、実施例１、５、６、７及び８の高バリア性シートを対比すると、ガスバリア層の厚さが大きいほど、高いガスバリア性を有している。また、実施例２、３、４及び９の高バリア性シートは、より優れたガスバリア性を有している。さらに、ガラス繊維又はガラスフレークの含有によって基材フィルムの線膨張係数が高い実施例１０〜１３の高バリア性シートも、より優れたガスバリア性を有している。
【産業上の利用可能性】
【０１１１】
以上のように、本発明の高バリア性シートは、食品、医薬品等の包装材料として有用であり、特に今日開発が進められている有機ＥＬ、有機薄膜太陽電池、有機トランジスタ、フレキシブル液晶等の構成材料として好適に使用される。
【図面の簡単な説明】
【０１１２】
【図１】本発明の一実施形態に係る高バリア性シートを示す模式的断面図である。
【図２】図１の高バリア性シートとは異なる形態に係る高バリア性シートを示す模式的断面図である。
【図３】従来の一般的な高バリア性シートを示す模式的断面図である。
【符号の説明】
【０１１３】
１  基材フィルム
２  ガスバリア層
３  平坦化層
【図１】
2005342995.tif 000004
【図２】
2005342995.tif 000005
【図３】
2005342995.tif 000006